(57)【要約】【課題】転炉ダストの不純物品位および銅品位の変動に関わらず、転炉ダストに含まれる不純物と銅を効率よく分離できる転炉ダストの回収方法および回収設備を提供する。【解決手段】電気集塵機３内において排気ガスの流動方向に１または複数の回収領域を定め、回収領域ごとに集塵された転炉ダストを回収するにあたり、金属品位分布を繰り返し測定し、測定結果を基に回収領域の数および／または境界位置を変更する。不純物品位および銅品位の変動に従って不純物品位が高い回収領域と銅品位が高い回収領域とを定めることができ、転炉ダストに含まれる不純物と銅を効率よく分離できる。【選択図】図４
2015030904.tif 000002
【特許請求の範囲】
【請求項１】
転炉から排出された排気ガスに含まれる転炉ダストを電気集塵機で集塵し、
前記電気集塵機内において前記排気ガスの流動方向に１または複数の回収領域を定め、該回収領域ごとに集塵された前記転炉ダストを回収するにあたり、
前記排気ガスの流動方向における前記転炉ダストの金属品位の分布を繰り返し測定し、測定結果を基に前記回収領域の数および／または境界位置を変更する
ことを特徴とする転炉ダストの回収方法。
【請求項２】
前記電気集塵機は、
集塵された前記転炉ダストを前記排気ガスの流動方向に沿って搬送する搬送手段と、
前記搬送手段の複数位置に設けられ、該搬送手段から前記転炉ダストを排出する複数の排出口と、を備え、
前記排気ガスの流動方向における前記転炉ダストの金属品位の分布を繰り返し測定し、測定結果を基に前記排出口の開閉を切り替えて、前記回収領域の数および／または境界位置を変更する
ことを特徴とする請求項１記載の転炉ダストの回収方法。
【請求項３】
前記電気集塵機は、
集塵された前記転炉ダストを前記排気ガスの流動方向に沿って搬送する搬送手段と、
前記搬送手段の複数位置に設けられ、該搬送手段から前記転炉ダストを排出する複数の排出口と、を備え、
前記排気ガスの流動方向における前記転炉ダストの金属品位の分布を繰り返し測定し、測定結果を基に前記排出口から排出された前記転炉ダストの搬送先を切り替えて、前記回収領域の数および／または境界位置を変更する
ことを特徴とする請求項１記載の転炉ダストの回収方法。
【請求項４】
転炉から排出された排気ガスに含まれる転炉ダストを集塵する電気集塵機を備え、
前記電気集塵機は、
集塵された前記転炉ダストを前記排気ガスの流動方向に沿って搬送する搬送手段と、
前記搬送手段の複数位置に設けられ、該搬送手段から前記転炉ダストを排出する複数の排出口と、を備え、
前記排出口の開閉を切り替え可能に構成されている
ことを特徴とする転炉ダストの回収設備。
【発明の詳細な説明】
【技術分野】
【０００１】
本発明は、転炉ダストの回収方法および回収設備に関する。さらに詳しくは、銅製錬において転炉から排出された排気ガスに含まれる転炉ダストを回収する回収方法および回収設備に関する。
【背景技術】
【０００２】
銅の乾式製錬においては、自溶炉などで銅精鉱中の銅を硫化銅、硫化鉄からなるマットとして分離し、転炉でマット中の硫黄や鉄を除去して粗銅とし、精製炉で粗銅中に残存する微量の酸素や硫黄などを除去した後に銅アノードを鋳造し、銅アノードを用いて電解精製することで電気銅を得る。
【０００３】
転炉では、マットに含有されるビスマス、鉛、亜鉛、カドミウム、アンチモン、砒素等の不純物が高温で酸化されて揮発し、排気ガスとともに転炉から排出される。排気ガスにはこれらの不純物のほか、銅も含まれる。以下、転炉から排出される排気ガスに含まれるビスマス、鉛、亜鉛、カドミウム、アンチモン、砒素等の不純物、および銅等からなるダストを「転炉ダスト」と称する。
【０００４】
一般に、転炉から排出された排気ガスは、廃熱ボイラで熱回収された後、電気集塵機で集塵される。廃熱ボイラでは重力沈降により比較的粒径の大きい転炉ダストが回収され、電気集塵機では比較的粒径の小さい転炉ダストが回収される。
【０００５】
従来、廃熱ボイラで回収された転炉ダストは銅品位が高いため、銅製錬プロセスに繰り返すことで銅を回収していた。一方、電気集塵機で回収された転炉ダストは不純物品位が高いため、銅製錬プロセスに繰り返さずに不純物処理工程に排出していた。しかし、電気集塵機で回収された転炉ダストにも銅が含まれているため、これを銅製錬プロセスの系外へ排出することは、銅の実収率を低下させる要因となっていた。また、不純物処理工程において銅は処理の弊害となるため、その含有量を下げることが望まれていた。
【０００６】
上記問題を解決するため、電気集塵機で回収された転炉ダストを銅製錬プロセスに繰り返すことも考えられる。しかしこの場合、転炉ダストに含まれる銅を回収することはできるが、銅製錬プロセスにおいて不純物が濃縮されてしまう。そうすると、後工程で鋳造される銅アノードの不純物含有量が上昇し、電解精製工程において弊害が生じる。
【０００７】
特許文献１には、電気集塵機の集塵部を排気ガスの流動方向に沿って第１室から第３室に区画し、第３室の転炉ダストをダスト処理系統に搬出し、第１室および第２室の転炉ダストを製錬炉に戻す方法が記載されている。この従来技術によると、不純物の少ない第１室および第２室の転炉ダストを製錬炉に戻すことにより、有価金属を有効に回収するとともに、ダスト処理のための送鉱量を減少させることができる。
【０００８】
しかし、転炉ダストの不純物品位や銅品位は、原料やその他の条件により変動する。すなわち、第３室の転炉ダストの銅品位が高くなったり、第１室および第２室の転炉ダストの不純物品位が高くなったりする場合がある。そのため、上記従来技術のように、第３室の転炉ダストを、第１室および第２室の転炉ダストと常に別系統で処理すると、不純物と銅を効率よく分離できないという問題がある。
【先行技術文献】
【特許文献】
【０００９】
【特許文献１】特開２０００−１８９８４７号公報
【発明の概要】
【発明が解決しようとする課題】
【００１０】
本発明は上記事情に鑑み、転炉ダストの不純物品位および銅品位の変動に関わらず、転炉ダストに含まれる不純物と銅を効率よく分離できる転炉ダストの回収方法および回収設備を提供することを目的とする。
【課題を解決するための手段】
【００１１】
第１発明の転炉ダストの回収方法は、転炉から排出された排気ガスに含まれる転炉ダストを電気集塵機で集塵し、前記電気集塵機内において前記排気ガスの流動方向に１または複数の回収領域を定め、該回収領域ごとに集塵された前記転炉ダストを回収するにあたり、前記排気ガスの流動方向における前記転炉ダストの金属品位の分布を繰り返し測定し、測定結果を基に前記回収領域の数および／または境界位置を変更することを特徴とする。
第２発明の転炉ダストの回収方法は、第１発明において、前記電気集塵機は、集塵された前記転炉ダストを前記排気ガスの流動方向に沿って搬送する搬送手段と、前記搬送手段の複数位置に設けられ、該搬送手段から前記転炉ダストを排出する複数の排出口と、を備え、前記排気ガスの流動方向における前記転炉ダストの金属品位の分布を繰り返し測定し、測定結果を基に前記排出口の開閉を切り替えて、前記回収領域の数および／または境界位置を変更することを特徴とする。
第３発明の転炉ダストの回収方法は、第１発明において、前記電気集塵機は、集塵された前記転炉ダストを前記排気ガスの流動方向に沿って搬送する搬送手段と、前記搬送手段の複数位置に設けられ、該搬送手段から前記転炉ダストを排出する複数の排出口と、を備え、前記排気ガスの流動方向における前記転炉ダストの金属品位の分布を繰り返し測定し、測定結果を基に前記排出口から排出された前記転炉ダストの搬送先を切り替えて、前記回収領域の数および／または境界位置を変更することを特徴とする。
第４発明の転炉ダストの回収設備は、転炉から排出された排気ガスに含まれる転炉ダストを集塵する電気集塵機を備え、前記電気集塵機は、集塵された前記転炉ダストを前記排気ガスの流動方向に沿って搬送する搬送手段と、前記搬送手段の複数位置に設けられ、該搬送手段から前記転炉ダストを排出する複数の排出口と、を備え、前記排出口の開閉を切り替え可能に構成されていることを特徴とする。
【発明の効果】
【００１２】
第１発明によれば、金属品位分布を繰り返し測定し、測定結果を基に回収領域の数および／または境界位置を変更するので、不純物品位および銅品位の変動に従って不純物品位が高い回収領域と銅品位が高い回収領域とを定めることができ、転炉ダストに含まれる不純物と銅を効率よく分離できる。
第２発明によれば、排出口の開閉を切り替えることで回収領域の数および境界位置を変更できるので、回収領域の数および境界位置の変更を、操業中でも容易に行える。
第３発明によれば、転炉ダストの搬送先を切り替えることで回収領域の数および境界位置を変更できるので、回収領域の数および境界位置の変更を、操業中でも容易に行える。
第４発明によれば、排出口の開閉を切り替えることで、排出口の位置で区分けされた区の組み合わせとして回収領域を定めることができる。
【図面の簡単な説明】
【００１３】
【図１】本発明の一実施形態に係る転炉ダストの回収設備の側面図である。
【図２】同回収設備の平面図である。
【図３】同回収設備の正面図である。
【図４】同回収設備による転炉ダストの回収方法の説明図である。
【図５】転炉および排気ガス処理系の説明図である。
【発明を実施するための形態】
【００１４】
つぎに、本発明の実施形態を図面に基づき説明する。
本発明の一実施形態に係る転炉ダストの回収方法は銅製錬に適用される。まず、銅製錬における転炉、および転炉から排出される排気ガスの処理系について説明する。
図５に示すように、転炉１は、傾転可能な略円筒形の炉体１１を備えている。炉体１１の上方には、装入口１２を覆うようにフード１３が設けられている。フード１３の終端は廃熱ボイラ２に接続されており、廃熱ボイラ２の終端は煙道を介して電気集塵機３に接続されている。
【００１５】
転炉１では、自溶炉から供給された銅品位が60〜68%程度のマットに空気を吹き込み、マット中の鉄および硫黄を除去して銅品位が約78%の白カワを生成する。つぎに、白カワ中の硫黄を除去して銅品位が約98%の粗銅を生成する。マットに含有されるビスマス、鉛、亜鉛、カドミウム、アンチモン、砒素等の不純物は高温で酸化されて揮発し、排気ガスとともに転炉１から排出される。排気ガスにはこれらの不純物のほか、銅も含まれる。以下、転炉１から排出される排気ガスに含まれるビスマス、鉛、亜鉛、カドミウム、アンチモン、砒素等の不純物、および銅等からなるダストを「転炉ダスト」と称する。
【００１６】
転炉１から排出された排気ガスは、廃熱ボイラ２で熱回収された後、電気集塵機３で集塵される。廃熱ボイラ２では重力沈降により比較的粒径の大きい転炉ダストが回収され、電気集塵機３では比較的粒径の小さい転炉ダストが回収される。廃熱ボイラ２で回収された転炉ダストは銅品位が高いため、銅製錬プロセスに繰り返すことで銅が回収される。排気ガスの主成分は亜硫酸ガスであり、電気集塵機３を通過した後に硫酸製造工程へ送られ硫酸が製造される。硫酸製造工程では、例えば触媒を用いてSO2をSO3に酸化させた後、水に溶かして硫酸を製造する。
【００１７】
なお、排気ガスの処理系は電気集塵機３が含まれる構成であればよく、廃熱ボイラ２と電気集塵機３とからなる構成に限定されない。例えば、廃熱ボイラ２と電気集塵機３に加えて、ダストチャンバーを有する構成でもよい。
【００１８】
つぎに、図１、図２および図３に基づき、本実施形態の回収設備Ａを説明する。回収設備Ａは、転炉１から排出された排気ガスに含まれる転炉ダストを集塵する電気集塵機３と、電気集塵機３から排出された転炉ダストを回収する回収装置４とを備える。なお、図中の白抜き矢印（⇒）は排気ガスの流れを示し、１本線矢印（→）は集塵された転炉ダストの流れを示す。
【００１９】
電気集塵機３は、排気ガスの流動方向と平行に第１系統Ｉと第２系統IIの２系統を有している。各系統Ｉ、IIは、排気ガスが通る集塵室３１の下部にホッパ３２が設けられた構成を有している。集塵室３１およびホッパ３２は、排気ガスの流動方向に長尺となっている。なお、本実施形態の電気集塵機３は２系統の構成であるが、１系統の構成でもよいし、３系統以上の構成でもよい。
【００２０】
集塵室３１には、図示しない放電極と集塵極が設けられている。放電極と集塵極の間に直流高電圧を加えてコロナ放電を行うと、集塵室３１内のガスがイオン化し、集塵極に引き付けられる。その途中でイオン化したガスがダスト粒子に衝突し、ダスト粒子を帯電させる。帯電したダスト粒子は集塵極上に吸引され、そこで電荷を放電しホッパ３２に落下する。このようにして、電気集塵機３は、転炉１から排出された排気ガスに含まれる転炉ダストを集塵する。
【００２１】
電気集塵機３は、集塵室３１およびホッパ３２が排気ガスの流動方向に４つの区３ａ〜３ｄに区分けされている。以下、排気ガスの上流側から下流側に向かって第１区３ａ、第２区３ｂ、第３区３ｃ、第４区３ｄと称する。なお、第１〜第４区３ａ〜３ｄの区分けは、均等であってもよいし、不均等であってもよい。
【００２２】
ところで、本願発明者らは、各区３ａ〜３ｄで集塵された転炉ダストを採取して、その金属品位を測定したところ、表１に示す結果を得た。これより、排気ガスの上流側の転炉ダストは銅品位が高く、ビスマス、鉛、亜鉛、カドミウム、アンチモン、砒素といった不純物品位が低いという知見を得た。また、排気ガスの下流側の転炉ダストは銅品位が低く、不純物品位が高いという知見を得た。
【表１】
2015030904.tif 000003
【００２３】
そこで、本願発明者らは、電気集塵機３内において、排気ガスの流動方向に複数の領域を定め、その領域ごとに集塵された転炉ダストを回収して、上流側の領域の転炉ダストを銅製錬プロセスに繰り返し、下流側の領域の転炉ダストを不純物処理工程に排出することにより、転炉ダストに含まれる銅を有効に回収できるとともに、銅製錬プロセスにおいて不純物が濃縮されることを防止できることを見出した。以下、この転炉ダストをまとめて回収する領域を「回収領域」と称する。
【００２４】
また、本願発明者らは、転炉ダストの不純物品位や銅品位は、原料やその他の条件により変動するとう知見を得た。すなわち、排気ガスの流動方向における転炉ダストの金属品位の分布は時間的に一定ではなく、条件により変動する。これより、銅製錬プロセスに繰り返す転炉ダストを回収する回収領域と、不純物処理工程に排出する転炉ダストを回収する回収領域との境界位置を、転炉ダストの金属品位の分布を基に変更することで、転炉ダストに含まれる不純物と銅を効率よく分離できることを見出した。
【００２５】
なお、転炉ダストを銅精錬プロセスに繰り返すには、転炉ダストを自溶炉などの製錬炉に装入すればよい。
【００２６】
本実施形態の回収設備Ａは、転炉ダストを回収する機構が、上記回収領域の境界位置を変更できる構成となっている。
電気集塵機３のホッパ３２の底部には排気ガスの流動方向に沿ってスクリューコンベア３３が配置されている。スクリューコンベア３３のケーシングは上面が全長に渡って開口しており、ホッパ３２のいずれの位置からでも転炉ダストをスクリューコンベア３３に装入できるようになっている。スクリューコンベア３３の駆動により、集塵されてホッパ３２に落下した転炉ダストを排気ガスの流動方向に沿って逆方向に搬送できる。なお、スクリューコンベア３３が特許請求の範囲に記載の「搬送手段」に相当する。搬送手段としては、スクリューコンベアのほか、チェーンコンベアなど他の種類のコンベアを用いてもよい。また、スクリューコンベア３３は転炉ダストを排気ガスの流動方向に沿って順方向に搬送するように構成してもよい。
【００２７】
スクリューコンベア３３のケーシングには、その搬送方向に沿って４位置に４つの排出口３４ａ〜３４ｄが設けられており、これらの排出口３４ａ〜３４ｄを通じてスクリューコンベア３３から転炉ダストを排出できるよう構成されている。第１排出口３４ａは、スクリューコンベア３３の終端であって、第１区３ａの搬送方向終端に配置されている。第２排出口３４ｂは第１区３ａと第２区３ｂの境、第３排出口３４ｃは第２区３ｂと第３区３ｃの境、第４排出口３４ｄは第３区３ｃと第４区３ｄの境にそれぞれ配置されている。このように、第１〜第４排出口３３ａ〜３３ｄは、それぞれ第１〜第４区３ａ〜３ｄの搬送方向終端位置に設けられている。換言すれば、第２〜第４排出口３４ｂ〜３４ｄの位置により、第１〜第４区３ａ〜３ｄが区分けされている。
【００２８】
回収装置４は、４本のチェーンコンベア４１ａ〜４１ｄからなる。排出口３４ａ〜３４ｄは、それぞれロータリーバルブ３５ａ〜３５ｄを介してチェーンコンベア４１ａ〜４１ｄに接続されている。そのため、第１排出口３４ａから排出された転炉ダストは第１チェーンコンベア４１ａに装入され、第１チェーンコンベア４１ａから回収できる。同様に、第２〜第４排出口３４ｂ〜３４ｄから排出された転炉ダストは、それぞれ第２〜第４チェーンコンベア４１ｂ〜４１ｄから回収できる。なお、チェーンコンベア４１ａ〜４１ｄに代えて、スクリューコンベアなど他の種類のコンベアを用いてもよい。
【００２９】
本実施形態の電気集塵機３は、第１系統Ｉと第２系統IIの２系統有しており、それぞれにスクリューコンベア３３、排出口３４ａ〜３４ｄ、およびロータリーバルブ３５ａ〜３５ｄが設けられている。しかし、チェーンコンベア４１ａ〜４１ｄは第１系統Ｉと第２系統IIで共通となっている。そのため、第１系統Ｉの第１排出口３４ａから排出された転炉ダストと、第２系統IIの第１排出口３４ａから排出された転炉ダストは、ともに共通の第１チェーンコンベア４１ａに装入される（図３参照）。他の第２〜第４チェーンコンベア４１ｂ〜４１ｄについても同様である。ただし、第１系統Ｉと第２系統IIで、別々にチェーンコンベア４１ａ〜４１ｄを設けてもよい。
【００３０】
排出口３４ａ〜３４ｄにはロータリーバルブ３５ａ〜３５ｄが接続されているため、ロータリーバルブ３５ａ〜３５ｄにより排出口３４ａ〜３４ｄの開閉を切り替えることができる。具体的には、ロータリーバルブ３５ａ〜３５ｄを動作させることで排出口３４ａ〜３４ｄを開いた状態にでき、転炉ダストを排出できる。ロータリーバルブ３５ａ〜３５ｄを停止させることで排出口３４ａ〜３４ｄを閉じた状態にでき、転炉ダストを排出しないようにできる。
【００３１】
ロータリーバルブ３５ａ〜３５ｄはそれぞれ独立して動作、停止を制御でき、排出口３４ａ〜３４ｄの開閉をそれぞれ独立して切り替えることができる。したがって、転炉ダストを排出する位置を排出口３４ａ〜３４ｄの中から選択的に切り替えることができる。排出口３４ａ〜３４ｄのいずれかを閉じた状態にすると、スクリューコンベア３３で搬送されている転炉ダストは、閉じた状態の排出口３４ａ〜３４ｄからは排出されず、それより下流に位置する開いた状態の排出口３４ａ〜３４ｄから排出される。したがって、排出口３４ａ〜３４ｄの開閉を切り替えることで、回収領域を第１〜第４区３ａ〜３ｄの組み合わせとして定めることができる。
【００３２】
例えば、図４（１）に示すように、第１排出口３４ａおよび第４排出口３４ｄを開き、第２排出口３４ｂおよび第３排出口３４ｃを閉じると、第１〜第３区３ａ〜３ｃを第１回収領域として、この領域の転炉ダストはまとめて第１排出口３４ａから排出される。また、第４区３ｄを第２回収領域として、この領域の転炉ダストは第４排出口３４ｄから排出される。
【００３３】
図４（２）に示すように、第１排出口３４ａおよび第３排出口３４ｃを開き、第２排出口３４ｂおよび第４排出口３４ｄを閉じると、第１、第２区３ａ、３ｂを第１回収領域として、この領域の転炉ダストはまとめて第１排出口３４ａから排出される。また、第３、第４区３ｃ、３ｄを第２回収領域として、この領域の転炉ダストはまとめて第３排出口３４ｃから排出される。
【００３４】
図４（３）に示すように、第１排出口３４ａ、第３排出口３４ｃおよび第４排出口３４ｄを開き、第２排出口３４ｂを閉じると、第１、第２区３ａ、３ｂを第１回収領域として、この領域の転炉ダストはまとめて第１排出口３４ａから排出される。また、第３区３ｃを第２回収領域として、この領域の転炉ダストは第３排出口３４ｃから排出される。また、第４区３ｄを第３回収領域として、この領域の転炉ダストは第４排出口３４ｄから排出される。
【００３５】
図４（４）に示すように、第１排出口３４ａを開き、第２〜第４排出口３４ｂ〜３４ｄを閉じると、全ての区３ａ〜３ｄを一つの回収領域として、電気集塵機３で集塵された全ての転炉ダストを第１排出口３４ａから排出できる。
【００３６】
なお、スクリューコンベア３３の終端に配置されている第１排出口３４ａは、転炉ダストが電気集塵機３の内部に蓄積しないように、常に開いた状態とする。
【００３７】
以上のように、排出口３４ａ〜３４ｄの開閉を切り替えることで回収領域の数および境界位置を変更できる。それゆえ、回収領域の数および境界位置の変更を、操業中でも容易に行える。
【００３８】
つぎに、転炉ダストの回収方法を説明する。
（１）金属品位分布の測定
まず、排気ガスの流動方向における転炉ダストの金属品位の分布を測定する。本実施形態では、各区３ａ〜３ｄで集塵された転炉ダストを採取して、その金属品位を測定すればよい。すなわち、表１に示すような測定結果が「排気ガスの流動方向における転炉ダストの金属品位の分布」（以下、単に「金属品位分布」と称する。）に相当する。このように、金属品位分布の測定位置は、連続的でなくてよく、離散的でよい。また、測定位置の数は特に限定されず、必要な精度に合わせて決定すればよい。本実施形態の場合、回収領域は４つの区３ａ〜３ｄの組み合わせとして定められるので、測定位置は第１〜第４区３ａ〜３ｄで１位置ずつ、計４位置で十分である。
【００３９】
（２）回収領域の設定
つぎに、測定結果を基に排出口３４ａ〜３４ｄの開閉を切り替えて回収領域を定める。
表１に示すように、ビスマス品位は第４区３ｄが第１〜第３区３ａ〜３ｃに比べて高い。そこで、図４（１）に示すように、第１〜第３区３ａ〜３ｃを第１回収領域として、この領域の転炉ダストを第１排出口３４ａから排出し、銅精錬プロセスに繰り返す。また、第４区３ｄを第２回収領域として、この領域の転炉ダストを第４排出口３４ｄから排出し、不純物処理工程に排出するようにする。このように回収領域を定めることで、転炉ダストに含まれる銅を有効に回収できるとともに、銅製錬プロセスにおいてビスマスが濃縮されることを防止できる。
【００４０】
また、表１に示すように、鉛品位は第３、第４区３ｃ、３ｄが第１、第２区３ａ、３ｂに比べて高い。そこで、図４（２）に示すように、第１、第２区３ａ、３ｂを第１回収領域として、この領域の転炉ダストを第１排出口３４ａから排出し、銅精錬プロセスに繰り返す。また、第３、第４区３ｃ、３ｄを第２回収領域として、この領域の転炉ダストを第３排出口３４ｃから排出し、不純物処理工程に排出するようにする。このように回収領域を定めることで、転炉ダストに含まれる銅を有効に回収できるとともに、銅製錬プロセスにおいて鉛およびビスマスが濃縮されることを防止できる。また、このように回収領域の境界位置を任意に設定できる。
【００４１】
図４（３）に示すように、第１、２区３ａ、３ｂを第１回収領域として、この領域の転炉ダストを第１排出口３４ａから排出し、銅精錬プロセスに繰り返すとともに、第３区３ｃを第２回収領域として、この領域の転炉ダストを第３排出口３４ｃから排出し、第４区３ｄ第３回収領域として、この領域の転炉ダストを第４排出口３４ｄから排出してもよい。このように回収領域を定めることで、鉛とビスマスを分離して回収することもできる。第２回収領域から回収された転炉ダストを鉛処理工程に排出し、第３回収領域から回収された転炉ダストをビスマス処理工程に排出すればよい。このように、不純物を金属ごとに分離することで、その不純物に適した方法で処理できる。また、このように回収領域の数は任意に設定できる。
【００４２】
さらに、金属品位分布を測定した結果、電気集塵機３の全体に渡って銅品位が高い場合は、図４（４）に示すように、全ての区３ａ〜３ｄを一つの回収領域として、この領域の転炉ダストを第１排出口３４ａから排出し、銅精錬プロセスに繰り返してもよい。このように回収領域を定めることで、銅を効率よく回収できる。また、電気集塵機３の全体に渡って不純物品位が高い場合は、全ての区３ａ〜３ｄを一つの回収領域として、この領域の転炉ダストを第１排出口３４ａから排出し、不純物処理工程に排出してもよい。このように、回収領域の数は複数に限られず、１つとしてもよい。
【００４３】
上記（１）金属品位分布の測定と、（２）回収領域の設定は、繰り返し行われる。すなわち、金属品位分布を繰り返し測定し、その測定の結果必要があれば、測定結果を基に排出口３４ａ〜３４ｄの開閉を切り替えて、回収領域の数および／または境界位置を変更する。ここで、測定の頻度は特に限定されず、１日毎でもよいし、数日ごとでもよい。また、定期的に測定してもよいし、不定期で測定してもよい。
【００４４】
以上のように、金属品位分布を繰り返し測定し、測定結果を基に回収領域の数および／または境界位置を変更するので、不純物品位および銅品位の変動に従って不純物品位が高い回収領域と銅品位が高い回収領域とを定めることができる。そのため、転炉ダストの不純物品位および銅品位の変動に関わらず、転炉ダストに含まれる不純物と銅を効率よく分離できる。その結果、転炉ダストに含まれる銅を有効に回収でき、実収率を向上させることができるとともに、銅製錬プロセスにおいて不純物が濃縮されることを防止できる。また、不純物処理工程に送られる銅を低減でき、処理の弊害を防止できる。
【００４５】
（その他の実施形態）
上記実施形態において、排出口３４ａ〜３４ｄの数は２つ以上であればよく、４つに限定されない。排出口３４ａ〜３４ｄの数が多いほうが、電気集塵機３を細かく区分けでき、回収領域の数および境界位置の設定を細かくできる。その結果、転炉ダストに含まれる不純物と銅を効率よく分離できる。
【００４６】
また、回収領域の数および境界位置の設定方法は、排出口３４ａ〜３４ｄの開閉による方法のほか、種々の方法を採用できる。例えば、常に全ての排出口３４ａ〜３４ｄを開いた状態にして、各チェーンコンベア４１ａ〜４１ｄから転炉ダストを排出し、チェーンコンベア４１ａ〜４１ｄの搬送先において、同一領域の転炉ダストを混ぜるようにしてもよい。すなわち、上記実施形態では、電気集塵機３の内部で同一領域の転炉ダストを混ぜているところを、電気集塵機３の外部で同一領域の転炉ダストを混ぜるようにしてもよい。このような構成でも、転炉ダストの搬送先を切り替えることで回収領域の数および境界位置を変更できるので、回収領域の数および境界位置の変更を、操業中でも容易に行える。
【符号の説明】
【００４７】
Ａ    回収設備
１    転炉
２    廃熱ボイラ
３    電気集塵機
３１  集塵室
３２  ホッパ
３３  スクリューコンベア
３４ａ〜３４ｄ  排出口
３５ａ〜３５ｄ  ロータリーバルブ
３ａ〜３ｄ      区
４    回収装置
４１ａ〜４１ｄ  チェーンコンベア
【図１】
2015030904.tif 000004
【図２】
2015030904.tif 000005
【図３】
2015030904.tif 000006
【図４】
2015030904.tif 000007
【図５】
2015030904.tif 000008